УГЛЕРОДНЫЙ НАНОМАТЕРИАЛ ДЛЯ ПРИМЕНЕНИЯ В КАЧЕСТВЕ КАТАЛИЗАТОРА

1. Способ получения углеродного наноматериала для применения в качестве катализатора, включающий следующие стадии:
(a) получают предшественник, который представляет собой источник лигнина,
(b) нагревают предшественник до температуры активации, составляющей от 700°C до 800°C, в присутствии щелочного раствора с целью получения активированного предшественника, и
(c) осуществляют реакцию активированного предшественника с источником атомов азота с целью легирования активированного предшественника атомами азота,
при этом предшественник нагревают на стадии (b) до температуры активации со скоростью по меньшей мере 500°C в минуту.
2. Способ по п. 1, в котором скорость нагревания составляет по меньшей мере 1000°C в минуту.
3. Способ по п. 1, в котором скорость нагревания составляет по меньшей мере 4000°C в минуту.
4. Способ по любому из предшествующих пунктов, в котором стадия (c) имеет место при температуре 700-900°C.
5. Способ по любому из предшествующих пунктов, включающий в себя следующую дополнительную стадию:
(d) нагревают легированный предшественник, полученный на стадии (c), в инертной атмосфере до температуры 700-900°C.
6. Способ по п. 5, в котором легированный предшественник, полученный на стадии (c), размалывают с целью увеличения площади его поверхности, либо до осуществления стадии (d), либо в ходе осуществления стадии (d).
7. Способ по любому из пп. 5 или 6, в котором нагревание на стадии (d) осуществляют со скоростью по меньшей мере 500°C в минуту, необязательно по меньшей мере 1000°C в минуту, или по меньшей мере 4000°C в минуту.
8. Способ по любому из пп. 5-7, в котором продукт стадии (d) извлекают из источника нагрева и позволяют ему остыть при комнатной температуре в присутствии инертного газа.
9. Способ по любому из предшествующих пунктов, в котором щелочной раствор стадии (b) представляет собой раствор гидроксида.
10. Способ по любому из предшествующих пунктов, в котором источник атомов азота на стадии (c) представляет собой дициандиамид (ДЦДА).
11. Способ по любому из предшествующих пунктов, в котором источником лигнина является ольховый уголь или чёрный щёлок.
12. Углеродный наноматериал, который может быть получен способом по любому из предшествующих пунктов
13. Топливный элемент, включающий катализатор, образованный из углеродного наноматериала по п. 12.